(57)【特許請求の範囲】
【請求項１】
下記の成分（Ａ）及び（Ｂ）を含有する接着剤樹脂組成物であって、接着剤樹脂組成物を硬化させた硬化物中のアンモニウムイオンが５０重量ｐｐｍ以下である接着剤樹脂組成物。
（Ａ）：下記の成分（イ）〜（ニ）を含有するエポキシ系接着樹脂原料。
（イ）エポキシ樹脂、
（ロ）水酸基当量が１３０〜２００の範囲内の液状フェノールノボラックからなる硬化剤、
（ハ）イミダゾール化合物又は有機ホスフィン類から選ばれる硬化促進剤、及び
（ニ）フェノキシ樹脂
ただし、（イ）成分は、全エポキシ樹脂１００重量部に対して、液状のエポキシ樹脂を５０重量部以上含有する。
（Ｂ）：下記の条件ａ）〜ｃ）を満足するアルミナ粉末。
ａ）最大粒子径が１２０μｍ以下であり、
ｂ）全アルミナ粉末中の結晶性の球状アルミナの割合が９０重量％以上であり、かつ、
ｃ）前記結晶性の球状アルミナ粒子径分布が、以下のi）〜iii)の条件を満たすものである。
i)平均粒子径Ｄ５０が３５〜５０μｍであり、かつ[体積平均粒子径]／[個数平均粒子径]が１．２〜２．０の範囲内のものが結晶性の球状アルミナ中に３０〜５０重量％の範囲内で存在すること、
ii)平均粒子径Ｄ５０が５〜１５μｍであり、かつ[体積平均粒子径]／[個数平均粒子径]が２．０〜３．５の範囲内のものが結晶性の球状アルミナ中に３０〜５０重量％の範囲内で存在すること、及び、
iii)平均粒子径Ｄ５０が０．１〜２μｍの範囲内のものが結晶性の球状アルミナ中に１０〜３０重量％の範囲内で存在すること。
【請求項２】
（Ｂ）成分の含有量は、接着剤樹脂組成物の固形分１００重量部に対して、８６〜９５重量部の範囲内である請求項１に記載の接着剤樹脂組成物。
【請求項３】
前記硬化促進剤が、２−エチル−４−メチルイミダゾール、２−ウンデシルイミダゾール、２−ヘプタデシルイミダゾール、２−フェニルイミダゾール、４―メチル−２−フェニルイミダゾール、２−フェニル−４，５-ジヒドロキシメチルイミダゾール、及び、２−フェニル−４−メチル−５−ヒドロキシメチルイミダゾールからなる群より選ばれる１種以上である請求項１又は２に記載の接着剤樹脂組成物。
【請求項４】
前記（イ）成分のエポキシ樹脂と前記（ロ）成分の硬化剤の当量比（エポキシ樹脂／硬化剤）が０．５〜１．５である請求項１から３のいずれか１項に記載の接着剤樹脂組成物。
【請求項５】
請求項１に記載の接着剤樹脂組成物を硬化させてなる硬化物。
【請求項６】
請求項１に記載の接着剤樹脂組成物を半硬化状態でフィルム状に成形してなる接着剤フィルム。
【発明の詳細な説明】
【技術分野】
【０００１】
本発明は、例えば、回路基板や電子部品において絶縁性の接着剤層を形成するために用いられる接着剤樹脂組成物、その硬化物、及び接着剤フィルムに関する。
【背景技術】
【０００２】
エポキシ樹脂は、接着性、機械強度及び電気絶縁性に優れているとともに、樹脂、硬化剤、変性剤等の組合せにより、様々な用途に適合した機能を持たせることができる。そのため、エポキシ樹脂は、例えば、回路基板材料、電子部品用の接着剤、封止剤等として多用されている。近年では、電気・電子機器の高性能化、高密度化が進展しており、それに伴い、回路基板に搭載される電子部品からの発熱への対策が求められている。そこで、回路基板の放熱性を高めるための技術として、回路基板用のエポキシ樹脂組成物に、粒子径分布を制御した高熱伝導性の無機フィラーを充填する提案がなされている（例えば特許文献１、２）。
【０００３】
ところで、電気・電子材料分野向けのエポキシ樹脂組成物には、予め組成物中に分散させておき、加熱溶解させることにより硬化を開始させる潜在性硬化剤が一般的に用いられている。このような潜在性硬化剤として、ジシアンジアミドが汎用されている。ジシアンジアミドは、ポットライフが長く、優れた潜在性を有しているが、一方で、硬化温度が高く、加熱時の硬化速度も遅いため、通常、硬化促進剤が併用される。硬化促進剤としては、一般的にアミン類、イミダゾール化合物等が使用されている（例えば、特許文献２参照）。
【先行技術文献】
【特許文献】
【０００４】
【特許文献１】特開２００１−３４８４８８号公報
【特許文献２】特開２００７−２４６８６１号公報
【発明の概要】
【発明が解決しようとする課題】
【０００５】
上記のとおり、ジシアンジアミドは、エポキシ樹脂組成物において潜在性硬化剤として多用されている。ところが、ジシアンジアミドを含有するエポキシ樹脂組成物を使用し、配線などの金属層に接する絶縁性の接着剤層を形成した回路基板や電子部品において、接着剤層の接着力が低下したり、絶縁性が低下して絶縁不良を引き起こしたりする場合があり、その対策が求められていた。
【０００６】
本発明は、硬化物が優れた熱伝導性を有すると共に、接着力や絶縁性の低下が生じにくい接着剤樹脂組成物を提供することを目的とする。
【課題を解決するための手段】
【０００７】
本発明者らは、ジシアンジアミドを硬化剤として用いたエポキシ樹脂の接着剤層中で、ジシアンジアミド由来のアンモニウムイオンがマイグレーション関与因子となり、回路基板等の絶縁特性に悪影響を与えているとの知見を得た。そして、接着剤樹脂組成物中の硬化剤を液状フェノールノボラックから選択し、硬化物中のアンモニウムイオンの量を一定量以下まで抑制することによって、上記問題を解決できることを見出し、本発明を完成するに至った。
【０００８】
すなわち、本発明の接着剤樹脂組成物は、下記の成分（Ａ）及び（Ｂ）を含有する接着剤樹脂組成物であって、接着剤樹脂組成物を硬化させた硬化物中のアンモニウムイオンが５０重量ｐｐｍ以下である接着剤樹脂組成物である。
（Ａ）：下記の成分（イ）〜（ニ）を含有するエポキシ系接着樹脂原料。
（イ）エポキシ樹脂、
（ロ）水酸基当量が１３０〜２００の範囲内の液状フェノールノボラックからなる硬化剤、
（ハ）硬化促進剤、及び
（ニ）フェノキシ樹脂
（Ｂ）：下記の条件ａ）〜ｃ）を満足するアルミナ粉末。
ａ）最大粒子径が１２０μｍ以下であり、
ｂ）全アルミナ粉末中の結晶性の球状アルミナの割合が９０重量％以上であり、かつ、
ｃ）前記結晶性の球状アルミナ粒子径分布が、以下のi）〜iii)の条件を満たすものである。
i)平均粒子径Ｄ５０が３５〜５０μｍであり、かつ[体積平均粒子径]／[個数平均粒子径]が１．２〜２．０の範囲内のものが結晶性の球状アルミナ中に３０〜５０重量％の範囲内で存在すること、
ii)平均粒子径Ｄ５０が５〜１５μｍであり、かつ[体積平均粒子径]／[個数平均粒子径]が２．０〜３．５の範囲内のものが結晶性の球状アルミナ中に３０〜５０重量％の範囲内で存在すること、及び、
iii)平均粒子径Ｄ５０が０．１〜２μｍの範囲内のものが結晶性の球状アルミナ中に１０〜３０重量％の範囲内で存在すること。  
【０００９】
本発明の接着剤樹脂組成物は、前記（Ｂ）成分の含有量が、接着剤樹脂組成物の固形分１００重量部に対して、８６〜９５重量部の範囲内であってもよい。
【００１０】
本発明の硬化物は、上記接着剤樹脂組成物を硬化させてなるものである。
【００１１】
本発明の接着剤フィルムは、上記接着剤樹脂組成物を半硬化状態でフィルム状に成形してなるものである。
【発明の効果】
【００１２】
本発明の接着剤樹脂組成物は、長期に亘って接着力および絶縁性が低下しにくく、耐電圧特性を維持することができる。また、本発明の接着剤樹脂組成物は、優れた熱伝導性を有するとともに、Ｂステージ成形品の柔軟性・可とう性が改善されており、表面割れを防止できる。従って、本発明の接着剤樹脂組成物は、例えば回路基板、電子部品等における絶縁性の接着剤層に好ましく適用できる。
【発明を実施するための形態】
【００１３】
以下、本発明の実施の形態について説明する。本発明の接着剤樹脂組成物は、上記の（Ａ）成分のエポキシ系接着樹脂原料と、（Ｂ）成分のアルミナ粉末とを含有する。（Ａ）成分は、（イ）エポキシ樹脂、（ロ）硬化剤、（ハ）硬化促進剤、及び（ニ）フェノキシ樹脂を含有するとともに、接着剤樹脂組成物を硬化させた硬化物中のアンモニウムイオンが５０重量ｐｐｍ以下である。
【００１４】
［（イ）成分のエポキシ樹脂］
（イ）成分のエポキシ樹脂は、接着剤樹脂組成物から絶縁性の接着剤層や接着剤フィルムを作製した場合に、十分な絶縁性、密着性、耐熱性、機械的強度、加工性等を付与する。この（イ）成分のエポキシ樹脂としては、ビスフェノールＡ型エポキシ樹脂、ビスフェノールＦ型エポキシ樹脂、ビスフェノールＳ型エポキシ樹脂、ビフェニル型エポキシ樹脂、ナフタレン型エポキシ樹脂、フェノールノボラック型エポキシ樹脂、ｏ−クレゾールノボラック型エポキシ樹脂、ビフェニルノボラック型エポキシ樹脂、トリフェニルメタン型エポキシ樹脂、ジシクロペンタジエン型エポキシ樹脂、脂環式エポキシ樹脂、臭素化エポキシ樹脂等の分子中にエポキシ基を２個以上有するエポキシ樹脂を例示することができる。これらのエポキシ樹脂は１種又は２種以上を用いることができる。また、エポキシ樹脂の純度については、耐電圧特性、耐湿信頼性向上の観点からイオン性不純物や加水分解性塩素が少ないものであることが好ましい。更に、Ｂステージ状態の接着剤フィルムとした場合の割れを防止するという観点から、（イ）成分のエポキシ樹脂１００重量部に対して、液状のエポキシ樹脂を好ましくは３０重量部以上、より好ましくは５０重量部以上配合することがよい。ここで、「液状」とは、２５℃で流動性を有する液体であることを意味し、具体的には、粘度２００００Ｐａ・ｓ以下の液体を意味する。（イ）成分のエポキシ樹脂として、液状のエポキシ樹脂を配合することにより、Ｂステージ状態の接着剤フィルムの軟化点を低下させ、表面の割れを抑制することができる。
【００１５】
（イ）成分のエポキシ樹脂の含有率は、例えば（Ａ）成分のエポキシ系接着樹脂原料の固形分１００重量部に対して２０〜６０重量部の範囲内であることが好ましく、２５〜５０重量部の範囲内がより好ましい。エポキシ樹脂の含有量が６０重量部より多くなると、接着剤樹脂組成物のＢステージ状態での作業性の低下や、硬化物が脆くなり、接着力の低下や耐熱性の低下、耐温度サイクル性の低下などが生じることがある。一方、エポキシ樹脂の含有量が２０重量部未満であると、接着剤樹脂組成物の硬化が不十分となり、接着力の低下や耐熱性の低下が生じることがある。
【００１６】
［（ロ）成分の硬化剤］
（ロ）成分の硬化剤は、エポキシ樹脂を硬化させる目的で配合されるものであり、接着剤樹脂組成物から絶縁性の接着剤層や接着剤フィルムを作製した場合に、十分な絶縁性、密着性、耐熱性、機械的強度等を付与する。本発明では、硬化剤は、水酸基当量が１３０〜２００の範囲内の液状フェノールノボラックのみから構成される。フェノールノボラックは、例えば硬化時の熱処理において加熱されてもアンモニウムイオンを遊離させることがないため、硬化剤としてフェノールノボラックのみを用いることによって、接着剤樹脂組成物を硬化させた硬化物中のアンモニウムイオンの量を容易に５０重量ｐｐｍ以下に抑えることができる。
【００１７】
フェノールノボラックは、通常はエポキシ樹脂を主成分とする樹脂組成物において、硬化剤として配合されるものであるが、本発明の接着剤樹脂組成物においては、硬化剤として液状フェノールノボラック以外の物質を使用しない。ここで、「液状」とは、２５℃で流動性を有する液体であることを意味し、具体的には、粘度１００００Ｐａ・ｓ以下の液体を意味する。つまり、２５℃で固体のものは含まない。一般に、硬化剤としてフェノールノボラックを配合した樹脂組成物は、軟化点が高くなり、Ｂステージ状態の接着剤フィルムとしての表面割れが生じやすいが、液状のフェノールノボラックを用いることにより、軟化点が低下し、Ｂステージ状態の接着剤フィルムとしての表面割れを防止できる。
【００１８】
また、本発明の接着剤樹脂組成物では、水酸基当量が１３０〜２００の範囲内、好ましくは１３０〜１６５の範囲内の液状フェノールノボラックを用いる。水酸基当量をこの範囲内とすることによって、Ｂステージ状態の成形品の柔軟性、可とう性が向上し、割れを防止できる。フェノールノボラックの水酸基当量が１３０未満では、フェノールノボラックは固形となり、Ｂステージ状態の成形品に割れ（クラック）が生じる。一方、水酸基当量が２００を超えると、硬化物の接着力が低下したり、絶縁性が低下したりする。
【００１９】
（ロ）成分の硬化剤としては、市販品として、例えば明和化成製液状フェノールノボラックＭＥＨ−８０００Ｈ（水酸基当量１４１）、同ＭＥＨ−８００５（水酸基当量１３５、液状）等を好ましく利用できる。
【００２０】
（ロ）成分の硬化剤の含有率は、例えば（Ａ）成分のエポキシ系接着樹脂原料の固形分１００重量部に対して１０〜４５重量部の範囲内であることが好ましく、１５〜３０重量部の範囲内がより好ましい。硬化剤の含有量が４５重量部より多くなると、硬化物の吸水率が高くなり半田耐熱性が低下し、また硬化反応が不十分となって十分な接着力が得られないことなどの問題が生じる。一方、硬化剤の含有量が１０重量部未満であると、硬化反応が十分に進行せず、接着力や耐熱性が低下することがある。
【００２１】
また、（イ）成分のエポキシ樹脂と（ロ）成分の硬化剤の好ましい配合割合は、エポキシ樹脂／硬化剤の当量比が例えば０．５〜１．５であることが好ましく、０．７〜１．２であることがより好ましい。この範囲を外れると、十分な機械的強度を有する樹脂組成物が得られない。
【００２２】
［（ハ）成分の硬化促進剤］
本発明の接着剤樹脂組成物において、（ハ）成分の硬化促進剤は、エポキシ樹脂に十分な硬化反応速度、耐熱性、機械強度等を与える観点から配合される。硬化促進剤としては、例えば、イミダゾール化合物、有機ホスフィン類、アミン類等を挙げることができ、具体的には、２−メチルイミダゾール、２−ウンデシルイミダゾール、２−ヘプタデシルイミダゾール、２−エチル−４−メチルイミダゾール、２−フェニルイミダゾール、４―メチル−２−フェニルイミダゾール、２−フェニル−４，５-ジヒドロキシメチルイミダゾール、２−フェニル−４−メチル−５−ヒドロキシメチルイミダゾール、２，４−ジアミノ−６−〔２’−メチルイミダゾリル−（１’）〕−エチル−ｓ-トリアジン、２，４−ジアミノ−６−〔２’−メチルイミダゾリル−（１’）〕−エチル−ｓ−トリアジン・イソシアヌル酸付加物、トリフェニルホスフィン、テトラフェニルホスフォニウム・テトラフェニルボレート、１，８−ジアザビシクロ[５，４，０]ウンデセン−７（ＤＢＵ）等を例示することができる。また、これらをマイクロカプセル化したものを用いることができる。これらの硬化促進剤は１種又は２種以上を用いることができる。上記硬化促進剤の中でも、硬化物中のアンモニウムイオンの含有量を低減する観点から、イミダゾール化合物や有機ホスフィン類を用いることが好ましい。
【００２３】
硬化促進剤の配合量については、（イ）成分のエポキシ樹脂と（ロ）成分の硬化剤の合計量１００重量部に対して、０．０５〜１．０重量部の範囲であることが好ましい。この場合、硬化促進剤の配合量が、０．０５重量部より少ないと硬化促進効果が十分ではなく、１．０重量部より多くても硬化促進効果を増加させることはなく、むしろ樹脂組成物としての特性の低下を招く。
【００２４】
［（ニ）成分のフェノキシ樹脂］
（ニ）成分のフェノキシ樹脂は、接着剤樹脂組成物から絶縁性の接着剤層や接着剤フィルムを作製した際の可とう性を向上させる成分である。フェノキシ樹脂としては、例えば、ビスフェノールＡ型フェノキシ樹脂、ビスフェノールＦ型フェノキシ樹脂、ビスフェノールＡＦ型フェノキシ樹脂、ビスフェノールＳ型フェノキシ樹脂、臭素化ビスフェノールＡ型フェノキシ樹脂、臭素化ビスフェノールＦ型フェノキシ樹脂、リン含有フェノキシ樹脂等が挙げられる。使用するフェノキシ樹脂の重量平均分子量は、例えば１０,０００〜２００,０００の範囲内が好ましく、２０,０００〜１００,０００の範囲内がより好ましい。フェノキシ樹脂の重量平均分子量が１０,０００より小さい場合には、エポキシ樹脂組成物の耐熱性、機械的強度、可とう性の低下を招き、２００,０００より大きいと有機溶剤への溶解性や、エポキシ樹脂、硬化剤との相溶性の低下を招くことに加えて、ワニスとした場合の粘度、または接着剤フィルムとした場合の溶融粘度が増大して、絶縁性の接着剤層としての加工性や接着性が低下したり、表面状態が悪くなったりする。尚、ここでの重量平均分子量は、ＧＰＣ（ゲル・パーミエーション・クロマトグラフィー）測定によるポリスチレン換算の値である。
【００２５】
（ニ）成分のフェノキシ樹脂の含有量は、例えば（Ａ）成分のエポキシ系接着樹脂原料の固形分１００重量部に対して９０重量部以下であることが好ましく、１５〜７０重量部の範囲内がより好ましい。フェノキシ樹脂の含有量が９０重量部より多くなると、有機溶剤への溶解性が低下したり、（イ）成分のエポキシ樹脂や（ロ）成分の硬化剤との相溶性の低下を招いたりすることがある。また、ワニスとした場合の粘度や接着剤フィルムとした場合の溶融粘度が増大して、絶縁性の接着剤層としての加工性、接着性が低下したり、表面状態が悪くなったりすることがあり、さらに、耐熱性の低下を招く場合もある。
【００２６】
［（Ｂ）成分のアルミナ粉末］
本発明の接着剤樹脂組成物に配合される（Ｂ）成分のアルミナ粉末は、以下のａ）〜ｃ）の特徴を有している。
【００２７】
ａ）アルミナ粉末の最大粒子径は、１２０μｍ以下であり、好ましくは１００μｍ以下である。最大粒子径が１２０μｍより大きくなると絶縁性の接着剤層としての加工性が十分ではなく、絶縁層の表面状態が悪くなることがある。ここで、最大粒子径とは、アルミナ粒子の全体積を１００％としたとき、粒子径の体積分率の分布カーブにおいて、ある粒子径以上で粒子の分布確率が全て０となるときの粒子径の最小値を示す。アルミナ粉末の最大粒子径の下限値については、高熱伝導化の観点では粒径が大きなアルミナ粉末が有利であることから、例えば５５μｍとすることが好ましい。
【００２８】
ｂ）全アルミナ粉末中の９０重量％以上が結晶性の球状アルミナであり、好ましくは９５重量％以上が結晶性の球状アルミナである。アルミナ粉末の種類としては、例えば、結晶アルミナ、溶融アルミナ等が挙げられ、アルミナ粉末の形状としては、例えば球状、破砕状が挙げられる。本発明の接着剤樹脂組成物では、最密充填による高熱伝導性を図る観点から、結晶性の球状アルミナが最も適している。結晶性のアルミナを使用することにより、溶融アルミナと比較して熱伝導率を高くする効果があり、球状アルミナを使用することにより、破砕アルミナと比較して、ワニスとした場合の粘度、または接着剤フィルムとした場合の溶融粘度を低くする効果がある。そして、全アルミナ粉末中の結晶性の球状アルミナの含有率が９０重量％より少ないと、ワニスとした場合の粘度、または接着剤フィルムとした場合の溶融粘度が増大して、絶縁性の接着剤層としての加工性、耐電圧特性、接着性が低下したり、表面状態が悪くなることがある。
【００２９】
ｃ）結晶性の球状アルミナの粒子径分布が、以下のi）〜iii)に示す条件を具備するものである。
i)平均粒子径Ｄ５０が３５〜５０μｍであり、かつ[体積平均粒子径]／[個数平均粒子径]が１．２〜２．０の範囲内のものが３０〜５０重量％の範囲内で存在する。
ii)平均粒子径Ｄ５０が５〜１５μｍであり、かつ[体積平均粒子径]／[個数平均粒子径]が２．０〜３．５の範囲内のものが３０〜５０重量％の範囲内で存在する。
iii)平均粒子径Ｄ５０が０．１〜２μｍの範囲内のものが１０〜３０重量％の範囲内で存在する。
【００３０】
ここで、[体積平均粒子径]／[個数平均粒子径]は、粒子径分布を表す指標として用いられるものであって、一般に[体積平均粒子径]／[個数平均粒子径]≧１であり、この値が小さいほど粒子径分布がシャープであり、この値が大きいほど粒子径分布がブロードであることを表す。結晶性の球状アルミナの粒子径分布が上記範囲から外れると高熱伝導化が十分ではなく、十分な放熱性が発現しないことに加えて、ワニスとした場合の粘度、または接着剤フィルムとした場合の溶融粘度が増大して、絶縁性の接着剤層としての加工性、耐電圧特性、接着性が低下したり、表面状態が悪くなったりする。なお、平均粒子径Ｄ５０とは、アルミナ粒子の全体積を１００％としたとき、粒子径の体積分率の累積カーブにおいて５０％累積となるときの粒子径を意味する。
【００３１】
また、上記ａ）〜ｃ）の特徴に加え、本実施の形態では、接着剤樹脂組成物の固形分当たりの（Ｂ）成分のアルミナ粉末の含有率が８６〜９５重量％であることが好ましく、８８〜９３重量％であることがより好ましい。接着剤樹脂組成物中のアルミナ粉末の含有率は、多くなるほど高熱伝導化および低熱膨張化を図ることが可能になる。接着剤樹脂組成物の固形分における（Ｂ）成分のアルミナ粉末の含有率が８６重量％より少ないと熱伝導性が不十分となり、十分な放熱性が発現しない場合がある。また、低熱膨張性が不十分となり、半田耐熱性の低下を招くことがある。一方、（Ｂ）成分のアルミナ粉末の含有率が９５重量％より多くなると、ワニスとした場合の粘度が増大し、または接着剤フィルムとした場合の溶融粘度が増大して、絶縁性の接着剤層としての加工性、耐電圧特性、接着性が低下したり、表面状態が悪くなったりすることがある。
【００３２】
なお、接着剤樹脂組成物の固形分とは、例えば接着剤樹脂組成物が所定の溶剤を含むワニスの場合、このワニスを用いて絶縁性の接着剤層などの硬化物を形成する過程で、乾燥や硬化によって溶剤が除去された後に最終的に残る固形分を意味する。ここで、ワニスは、接着剤樹脂組成物の粘度を低減させて加工性を向上させることを目的として溶剤を含有させたものであるが、最終的に絶縁性の接着剤層などの硬化物を形成した後では、溶剤は乾燥、熱処理により除去される。従って、本発明の接着剤樹脂組成物中での成分の含有率は、接着剤樹脂組成物の固形分に対する成分含有率を用いて規定した。なお、本発明の接着剤樹脂組成物には必須成分である（Ａ）及び（Ｂ）成分のほか、必要に応じて任意成分が配合される場合もあるが、その場合には別途配合された任意成分も含めて固形分量を計算すればよい。
【００３３】
本実施の形態の接着剤樹脂組成物は、上記（Ａ）及び（Ｂ）の必須成分に加え、必要に応じて、例えば溶剤、ゴム成分、その他の任意成分を配合することができる。
【００３４】
［ゴム成分］
また、本発明における接着剤樹脂組成物には、接着剤フィルム又は接着剤フィルム付き銅箔とした際のフィルム支持性向上や絶縁性の接着剤層としての低弾性化を図る観点から、必要に応じて、ゴム成分を添加することができる。このようなゴム成分としては、例えばポリブタジエンゴム、アクリロニトリル−ブタジエンゴム、変性アクリロニトリル−ブタジエンゴム、アクリルゴム等が挙げられる。これらのゴムは１種又は２種以上を用いることができる。使用するゴムの重量平均分子量は、例えば１０,０００〜１，０００,０００、好ましくは２０,０００〜５００,０００とすることができる。ここで、重量平均分子量は、ＧＰＣ測定によるポリスチレン換算の値である。ゴム成分の重量平均分子量が１０,０００より小さいと、硬化物（接着剤層）の耐熱性、機械的強度、可とう性の低下を招くことがあり、また、硬化前段階でのフィルム支持性の低下を招く場合もある。重量平均分子量が１，０００,０００より大きいと、有機溶剤への溶解性、エポキシ樹脂、硬化剤との相溶性が低下し、作業性の低下を招くことがあり、また、ワニスとした場合の粘度、または接着剤フィルムとした場合の溶融粘度が増大して、絶縁性の接着剤層としての加工性、接着性が低下したり、表面状態が悪くなったりする。また、ゴム成分として用いるゴムの純度については、耐電圧特性、耐湿信頼性向上の観点から、イオン性不純物の少ないものがよい。
【００３５】
［他の任意成分］
また、本発明の接着剤樹脂組成物には、ボイド低減や平滑性向上等の観点から、必要に応じて、例えば、フッ素系、シリコーン系等の消泡剤、レベリング剤等を添加することができる。また、金属基板、銅配線等の部材との密着性向上の観点から、例えば、シランカップリング剤、熱可塑性オリゴマー等の密着性付与剤を添加することができる。さらに、本発明の接着剤樹脂組成物には、（Ｅ）成分のアルミナ粉末以外の充填剤として、必要に応じて、アルミナ以外の無機充填剤、有機充填剤を添加してもよい。無機充填剤としては、例えばシリカ、窒化ホウ素、窒化アルミニウム、窒化ケイ素、炭酸カルシウム、炭酸マグネシウム等を挙げることができる。また、有機充填剤としては、例えば、シリコンパウダー、ナイロンパウダー、アクリロニトリル−ブタジエン系架橋ゴム等を挙げることができる。これらの充填剤については、その１種又は２種以上を用いることができる。また、本発明の接着剤樹脂組成物には、必要に応じて、フタロシアニン・グリーン、フタロシアニン・ブルー、カーボンブラック等の着色剤を配合することができる。
【００３６】
上記任意成分の中でも、硬化物中のアンモニウムイオンの含有量を低減する観点から、分子構造中にアミノ基を含まないか、アミノ基が少ないものを用いることが好ましい。
【００３７】
［組成物・ワニス］
本発明の接着剤樹脂組成物は、上記の必須成分および任意成分を混合することにより調製できる。この場合、溶剤を含むワニスの形態とすることが好ましい。すなわち、本発明の接着剤樹脂組成物は、所定の溶剤、例えばＮ，Ｎ−ジメチルホルムアミド（ＤＭＦ）、Ｎ，Ｎ−ジメチルアセトアミド、Ｎ−メチル−２−ピロリドン（ＮＭＰ）等のアミド系溶剤、１−メトキシ−２−プロパノ−ル等のエーテル系溶剤、メチルエチルケトン、メチルイソブチルケトン（ＭＩＢＫ）、シクロヘキサノン、シクロペンタノン等のケトン系溶剤、トルエン、キシレン等の芳香族系溶剤等の１種又は２種以上を混合したものに溶解又は分散させてワニスを形成するようにしてもよい。（ロ）成分の硬化剤、（ハ）成分の硬化促進剤、（Ｂ）成分のアルミナ粉末、さらに必要により添加される任意成分の中で無機充填剤、有機充填剤、着色剤等については、溶剤中に均一分散していれば、必ずしも溶剤に溶解していなくてもよい。
【００３８】
ワニスは、例えば、以下に示す手順に従い調製することができる。まず、（ニ）成分のフェノキシ樹脂を攪拌機付容器にて攪拌しながら適切な溶剤に溶解する。次に、この溶液に（イ）成分のエポキシ樹脂、（ロ）成分の硬化剤、（ハ）成分の硬化促進剤、さらに任意成分を混合し、撹拌、溶解させる。なお、（イ）成分のエポキシ樹脂の種類によっては、別途溶剤にエポキシ樹脂を溶解させた状態のものを調製しておき、それを混合するようにしてもよい。次に、この混合溶液に（Ｂ）成分のアルミナ粉末を配合し、攪拌し、均一に分散させることによって、接着剤樹脂組成物のワニスを作製することができる。
【００３９】
ワニスは、粘度が１０００〜２００００Ｐａ・ｓの範囲内であることが好ましく、２０００〜１００００Ｐａ・ｓの範囲内であることがより好ましい。ワニスの粘度が１０００Ｐａ・ｓより小さい場合には、アルミナ粉末の沈降が生じやすくなり、また塗工時のムラやはじきなどを生じやすくなり、２００００Ｐａ・ｓより大きい場合は、流動性の低下により、塗工性が低下し、均一な塗膜の作製が困難になる。（Ｂ）成分のアルミナ粉末が上記ａ）〜ｃ）の特徴を具備することにより、ワニスの粘度を上記範囲内に調節することが容易になる。
【００４０】
［接着剤フィルム・接着剤フィルム付銅箔］
本発明においては、上記ワニスを支持材としてのベースフィルム上に塗布し、乾燥させることでＢステージ状態の接着剤フィルムを形成することができる。また、上記ワニスを銅箔上に塗布し、乾燥させることによって接着剤フィルム付き銅箔を形成することもできる。ここで、接着剤フィルムの厚みは特に限定されるものではないが、例えば１００〜３００μｍの範囲内とすることができる。Ｂステージ状態の接着剤フィルム（接着剤フィルム付き銅箔）は、折り曲げた場合に表面に割れ（クラック）が発生すると製品としての価値が損なわれる。このようなＢステージ状態での表面割れは、常温で固体の樹脂成分を多く配合することによって発生しやすくなる。しかし、本発明の接着剤フィルム（接着剤フィルム付き銅箔）では、硬化剤として水酸基当量が１３０〜２００の範囲内の液状フェノールノボラックのみを使用することによって、Ｂステージ状態での柔軟性、可とう性が向上し、表面割れを防止することができる。これは、硬化剤として用いるフェノールノボラックの水酸基当量が１３０〜２００の範囲内であるため液状となり、Ｂステージ状態での軟化点を低下させることで、これがＢステージ樹脂に柔軟性・可とう性を付与するためであると考えられる。
【００４１】
また、接着剤フィルム、又は接着剤フィルム付き銅箔（硬化前）のフィルム支持性については、溶剤残存率が高いほどフィルム支持性が良好な傾向にあるが、溶剤残存率が高すぎると、接着剤フィルム、又は接着剤フィルム付き銅箔（硬化前）にタックが発生したり、硬化時に発泡したりする。したがって、溶剤残存率は５ 重量％以下が好ましい。なお、溶剤残存率は、１８０℃雰囲気にて６０分乾燥した際の、接着剤フィルム部分の正味重量減少率の測定により求めた値である。
【００４２】
また、上記接着剤フィルム及び接着剤フィルム付き銅箔は、溶剤を含まない接着剤樹脂組成物を支持材としてのベースフィルム上に加熱溶融状態で塗布した後、冷却するようにして得てもよい。
【００４３】
接着剤フィルム又は接着剤フィルム付き銅箔を形成する際に用いる支持材としては、例えばポリエチレンテレフタレート（ＰＥＴ）、ポリエチレン、銅箔、アルミ箔、離型紙等を挙げることができる。支持材の厚みは、例えば１０〜１００μｍとすることができる。支持材として、銅箔、アルミ箔等の金属箔を用いる場合、金属箔は、例えば電解法、圧延法等により製造されたものであってもよい。なお、これらの金属箔においては絶縁層との接着性を高める観点から、絶縁層と接する側の面が粗化処理されていることが好ましい。
【００４４】
また、接着剤フィルム又は接着剤フィルム付き銅箔は、支持材としてのベースフィルム上に貼り合わせた後、銅箔に接していないもう一方の面を、保護材としてのフィルムで覆い、ロール状に巻き取って保存することもできる。この際に用いられる保護材としては、例えばポリエチレンテレフタレート、ポリエチレン、離型紙等を挙げることができる。この場合、保護材の厚みは例えば１０〜１００μｍとすることができる。
【００４５】
［硬化物］
本発明の硬化物は、例えば、接着剤樹脂組成物から上記Ｂステージ状態の接着剤フィルム（又は接着剤フィルム付き銅箔）を調製した後、例えば１５０℃〜２５０℃の範囲内の温度に加熱して硬化させることによって製造できる。このようにして得られる硬化物は、アンモニウムイオン（ＮＨ４＋）の含有量が抑制されたものである。すなわち、本発明の硬化物中のアンモニウムイオンの含有量は、５０重量ｐｐｍ以下であり、２５重量ｐｐｍ以下であることがより好ましい。アンモニウムイオンを５０重量ｐｐｍ以下に抑制することによって、硬化物を金属配線と接触する接着剤層として使用した場合でも、金属イオンの発生を誘発することがなく、接着不良や絶縁不良の原因となるマイグレーションを効果的に抑制できる。
【００４６】
なお、硬化物中のアンモニウムイオンの含有量は、硬化物を粉砕したものを純水中で加熱抽出し、得られた抽出水のアンモニウムイオン濃度をイオンクロマトグラフィーに付すことにより測定できる。アンモニウムイオンの含有量は、硬化物に対するアンモニウムイオンの重量分率（重量ｐｐｍ）で表記した。
【００４７】
また、本発明の硬化物は、熱伝導率が例えば７Ｗ／ｍＫ以上であることが好ましく、１０Ｗ／ｍＫ以上であることがより好ましい。一般的に硬化物の熱伝導率が７Ｗ／ｍＫ未満であると、放熱のため、例えば基板にサーマルビアを形成するなどの工夫が必要であるが、硬化物の熱伝導率が７Ｗ／ｍＫより大きいことにより、放熱特性が優れたものとなり、高温環境で使用される回路基板等への適用が可能になる。このように優れた熱伝導率は、（Ｂ）成分のアルミナ粉末の粒子径分布と含有量を上記ａ）〜ｃ）を満たすように制御することによって得られる。
【００４８】
［金属ベース回路基板の製造方法］
次に、本発明の接着剤樹脂組成物を用いて金属ベース回路基板を製造する方法の一例について説明する。ここでは、アルミニウム基板を用いたアルミニウムベース回路基板を例示する。まず、接着剤樹脂組成物から上記の接着剤フィルム付き銅箔を得た後、この接着剤フィルム付き銅箔を、アルミニウム基板の上にバッチ式真空プレスを用いて、例えば、温度１５０〜２５０℃、圧力１．０〜３０ＭＰａの条件で接着する。この際、アルミニウム基板面に接着剤フィルム面を接触させ、支持材としての銅箔を上面とした状態で加熱、加圧して、エポキシ樹脂を硬化させることにより、アルミニウム基板に貼り付ける。このようにして、接着剤フィルムを絶縁性の接着剤層として、銅箔層とアルミニウム基板との間に介在させた積層体を得ることができる。次に、エッチングによって所定箇所の銅箔を除去することにより回路配線を形成し、最終的にアルミニウムベース回路基板を得ることができる。なお、アルミニウム基板の厚さについては、特に制限はないが、一般的には例えば０．５〜３．０ｍｍとすることができる。
【００４９】
本発明の接着剤樹脂組成物を用いて、銅による導体層、絶縁性の接着剤層、及びアルミニウム層からなるアルミニウムベース回路基板を得るには、前記方法のほかに、アルミニウム基板面に接着剤層を形成し、この接着剤層の上に銅箔を載せて、加熱、加圧しながら硬化させる方法、又はアルミニウム基板面に絶縁性の接着剤層を形成し、硬化させた後に、銅めっきにより銅の導体層を形成する方法を採用してもよい。なお、このときの接着剤層の形成に関しては、ワニスを塗布した後に加熱により溶剤を揮発させる方法、無溶剤のペーストを塗布する方法、あるいは接着剤フィルムを貼り合せる方法のいずれを用いてもよい。
【００５０】
以上のように製造される金属ベース回路基板において、接着剤層と銅箔とのピール強度は、例えば０．５ｋＮ／ｍ以上であることが好ましく、１．０ｋＮ／ｍ以上であることがより好ましい。このような高いピール強度は、上述の（ロ）成分の硬化剤の含有量および（Ｂ）成分のアルミナ粉末に関するａ）〜ｃ）の条件をすべて具備することによって得られる。（ロ）成分の硬化剤の含有量と（Ｂ）成分のアルミナ粉末のａ）〜ｃ）の条件のいずれかを満たしていない場合には、銅箔とのピール強度が０．５ｋＮ／ｍ未満となって、回路基板等の用途に必要な密着力が不足する。
【００５１】
［作用］
従来、エポキシ樹脂組成物において潜在性硬化剤として多用されてきたジシアンジアミドは、例えば実使用時の素子の発熱によって分子中の−ＮＨ２基が遊離し、アンモニウムイオンを発生させやすい性質を有している。そのため、エポキシ樹脂組成物の硬化剤としてジシアンジアミドを用いて回路基板や電子部品の接着剤層を形成した場合、ジシアンジアミドから生成したアンモニウムイオンが接着剤層中に残留する。アンモニウムイオンは、製品の使用過程で陰イオン（例えば、硫酸イオンＳＯ４２−）と接触する機会があると、陰イオンとアンモニウム塩を形成して接着剤層中に陰イオンを取り込む。このようにアンモニウム塩の形態で接着剤層中に取り込まれた陰イオンは、高温高湿が繰返されるような使用環境で少しずつ遊離し、金属配線からの金属イオンの発生を誘発し、絶縁不良の原因となるマイグレーションを引き起こすものと考えられる。
【００５２】
本発明の接着剤樹脂組成物では、硬化剤として水酸基当量が１３０〜２００の範囲内の液状フェノールノボラックのみを使用することによって、硬化物中でマイグレーション関与因子となるアンモニウムイオンの量を５０重量ｐｐｍ以下に抑制しているため、金属配線と接触する接着剤層として使用した場合でも、金属イオンの発生を誘発することがなく、絶縁不良の原因となるマイグレーションを効果的に抑制できる。
【００５３】
また、本発明の接着剤樹脂組成物では、粒子径分布を制御したアルミナ粉末を含有する系において、硬化剤として水酸基当量が１３０〜２００の範囲内の液状フェノールノボラックを使用することによって、樹脂組成物の軟化点を低下することで、半硬化状態（Ｂステージ）の成形品の柔軟性と可とう性を向上させ、表面割れ（クラック）の発生を防止することができる。
【実施例】
【００５４】
以下、本発明を実施例により具体的に説明するが、本発明はこれらの実施例によって何ら限定されるものではない。なお、以下の実施例において、特にことわりのない限り各種測定、評価は下記によるものである。
【００５５】
［ワニス粘度］
ワニス粘度は、得られた接着剤樹脂組成物のワニスを、Ｂ型粘度計４号ローターを使用し、２３℃、６ｒｐｍで粘度を測定した場合の測定値（Ｐａ・ｓ）とする。
【００５６】
［ワニス中の沈降］
ワニスの沈降は、４００ｇの接着剤樹脂組成物のワニスを、５００ｍｌ三角フラスコ中、２３℃で７日間放置し、三角フラスコの底におけるアルミナ粉末の沈降物の有無を確認し、高さが１０ｍｍ以上の沈降物がある場合を「有」と評価し、１０ｍｍ未満を「無」と評価した。但し、１０ｍｍ未満の場合でも、沈殿物が固く、撹拌によっても元の状態に戻らない場合も「有」と判定した。
【００５７】
［アンモニウムイオン（ＮＨ４＋）］
Ｂステージの接着剤フィルムを、圧縮プレス成型機にて１８０℃、１時間加熱硬化させ、硬化物を得た。この硬化物を粉砕したもの１ｇを、５０ｃｃの純水中で加圧しながら加熱温度１２１℃で２０時間抽出した。抽出水をＤＩＯＮＥＸ社製イオンクロマト測定装置ＤＸ−３００により処理してアンモニウムイオン濃度を測定した。アンモニウムイオンの含有量は、硬化物に対するアンモニウムイオンの重量分率（重量ｐｐｍ）とした。
【００５８】
［塗工性］
接着剤樹脂組成物のワニスを、ナイフコーターにてＰＥＴフィルム上に、乾燥後の厚みが１００μｍとなるように塗工し、塗工面が均一な場合を「良」と評価し、スジ又はムラ等の外観欠陥を生じる場合を「不良」と評価した。
【００５９】
［熱伝導率］
所定量のＢステージの接着剤フィルムを用いて、圧縮プレス成形機にて１８０℃で１０分加熱し、プレスから取り出した後、さらに乾燥機中にて１８０℃で５０分加熱することにより、直径５０ｍｍ、厚さ５ｍｍの円盤状試験片を得た。この試験片を、英弘精機製熱伝導率測定装置ＨＣ−１１０を用いて、定常法により熱伝導率（Ｗ／ｍ・Ｋ）を測定した。
【００６０】
［ピール強度］
ピール強度は、Ｂステージの接着剤フィルムを銅箔に重ね合わせ、バッチ式真空プレスを用いて、圧力１０ＭＰａ、最高温度１８０℃で１時間維持の温度プロファイルにおいて、厚さ１．５ｍｍのアルミニウム基板にプレスし、硬化させた。その際、アルミニウム基板面に接着剤フィルム面を接触させ、銅箔を上面とした状態で加圧してアルミニウム基板に貼り付けた。そして、ＪＩＳ Ｃ ６４８１（引きはがし強さ）に基づいて試験を実施した。すなわち、前記の通りに作製した試験片を前記規格に基づいた形状に切り取り、テンシロン試験機（オリエンテック製ＲＴＡ−２５０）を用いて、銅箔を９０度方向に速度５０ｍｍ／分の条件にて引っ張ることにより、９０度銅箔ピール強度（ｋＮ／ｍ）を測定した。
【００６１】
［Ｂステージ割れ］
Ｂステージの接着剤フィルムを、直径５ｍｍの丸棒に沿わせて１８０°曲げたときに、フィルムの表面に異常がない場合を「なし」と評価し、クラックの発生が確認された場合を「割れ」と評価した。
【００６２】
［耐湿信頼性］
試験基板として、Ｂステージの接着剤フィルムの両面に銅箔に重ね合わせ、バッチ式真空プレスを用いて、圧力１０ＭＰａ、最高温度１８０℃で１時間維持の温度プロファイルにおいて熱圧着し、両面銅箔の積層板を作製した。この積層板の片面に、線幅２００ミクロン、間隔２００ミクロンの碁盤目パターンをエッチングにより形成した。この積層板を２ｃｍ角に切断したのち、上下の銅箔部分にバイアス印加用配線を取り付けた。この試験基板を、１２２℃、２気圧、湿度１００％のプレッシャークッカーテスター中で直流５０Ｖの電圧印加を７２時間行った。初期の抵抗値を基準として、試験後の抵抗値が２０％以上低下した場合を「不良」と評価し、試験後の抵抗値の低下が２０％未満の場合を「良」と評価した。
【００６３】
［実施例１〜６、及び比較例１〜１２］
接着剤樹脂組成物、及び接着剤フィルムを作製するために使用した原料とその略号は以下の通りである。
【００６４】
（Ａ）エポキシ系接着樹脂原料
（イ）エポキシ樹脂
エポキシ樹脂（１）：ビスフェノールＡ型エポキシ樹脂（東都化成製ＹＤ１２８、エポキシ当量１８９、液状）
エポキシ樹脂（２）：ビスフェノールＦ型エポキシ樹脂（東都化成製ＹＤＦ−１７０、エポキシ当量１７０、液状）
エポキシ樹脂（３）：ｏ−クレゾールノボラックエポキシ樹脂（日本化薬製ＥＯＣＮ−１０２０−５５、エポキシ当量２００、軟化点５５℃）
【００６５】
（ロ）硬化剤
硬化剤（１）：明和化成製、ＭＥＨ−８０００Ｈ（水酸基当量１４１、液状）
硬化剤（２）：明和化成製、ＭＥＨ−８００５（水酸基当量１３５、液状）
硬化剤（３）：群栄化学工業製、ＰＳＭ−４３２４（水酸基当量１０５、軟化点１００℃固形）
硬化剤（４）：群栄化学工業製、ＰＳＭ−４２６１（水酸基当量１０５、軟化点８０℃固形）
硬化剤（５）：ジシアンアミド（水酸基当量２１）
【００６６】
（ハ）硬化促進剤
硬化促進剤（１）：２−エチル−４−メチルイミダゾール
【００６７】
（ニ）フェノキシ樹脂
フェノキシ樹脂（１）：ビスフェノールＡ型フェノキシ樹脂（東都化成製ＹＰ−５０）
フェノキシ樹脂（２）：ビスフェノールＡＦ型フェノキシ樹脂（東都化成製ＹＰ−７０）
【００６８】
（Ｂ）アルミナ粉末
アルミナ粉末（１）：
球状、結晶性、最大粒子径；１００μｍ、平均粒子径Ｄ５０；４５μｍ、体積平均粒子径ＭＶ；４９μｍ、個数平均粒子径ＭＮ；３８μｍ、ＭＶ／ＭＮ；１．３
アルミナ粉末（２）：
球状、結晶性、最大粒子径；６８μｍ、平均粒子径Ｄ５０；１１μｍ、体積平均粒子径ＭＶ；１２μｍ、個数平均粒子径ＭＮ；４．３μｍ、ＭＶ／ＭＮ；２．８
アルミナ粉末（３）：
球状、結晶性、最大粒子径；７μｍ、平均粒子径Ｄ５０；０．４μｍ、体積平均粒子径ＭＶ；０．７μｍ、個数平均粒子径ＭＮ；０．１μｍ、ＭＶ／ＭＮ；６．７
【００６９】
［アルミナ粉末の粒子径分布パラメータ］  測定対象のアルミナ粉末を、分散媒である０．２ｗｔ％ヘキサメタりん酸ナトリウム溶液に試料濃度が０．０４ｗｔ％になるように計量して混合し、超音波ホモジナイザーを用いて３分間分散させた。このアルミナ分散液を、粒度分布測定装置マイクロトラックＭＴ３３００ＥＸ(日機装製)を用いて、波長７８０ｎｍの半導体レーザの照射により得られた散乱光から粒子径分布を測定した。  
【００７０】
最大粒子径は、前記測定法により得られた粒子径分布において、粒子の全体積を１００％としたとき、粒子径の体積分率の分布カーブにおいて、ある粒子径以上で粒子の分布確率が全て０となるときの粒子径の最小値を示す。  
【００７１】
平均粒子径Ｄ50は、前記測定法により得られた粒子径分布において、粒子の全体積を１００％としたとき、粒子径の体積分率の累積カーブにおいて５０％累積となるときの粒子径を示す。  
【００７２】
体積平均粒子径(ＭＶ)は、前記測定法により得られた粒子径分布から求めた「体積で重みづけされた平均粒子径」を示す。ＭＶは式(１)で表される。        ＭＶ＝Σ(di＊Vi)  … …(１)  但し、粒子径分布はヒストグラムで表され、diはヒストグラムのi番目の区間の代表粒子径であり、Viはi番目の区間に属する粒子の体積分率である。  
【００７３】
個数平均粒子径(ＭＮ)は、前記測定法により得られた粒子径分布から求めた「個数で重みづけされた平均粒子径」を示す。ここでは仮想的に粒子を全て球形と仮定し、ＭＮを式(２)により求めた。        ＭＮ＝Σ(Vi／di2)／Σ(Vi／di3)  … …(２)  但し、diはヒストグラムのi番目の区間の代表粒子径であり、Viはi番目の区間に属する粒子の体積分率である。  
【００７４】
[体積平均粒子径]／[個数平均粒子径]は粒子径分布を表す指標として用いた。一般に[体積平均粒子径]／[個数平均粒子径]≧１であり、この値が小さいほど粒子径分布がシャープであり、この値が大きいほど粒子径分布がブロードであることを示す。
【００７５】
上記で示した原料を用いて、表１〜３に示す割合で配合した。まず、フェノキシ樹脂のみを、攪拌機付容器にて、メチルイソブチルケトン（ＭＩＢＫ）に攪拌、溶解した。（但し、エポキシ樹脂（２）がある場合は、フェノキシ樹脂のＭＩＢＫ溶液とは別に、エポキシ樹脂（２）のみのＭＩＢＫ溶液を用意し、フェノキシ樹脂のＭＩＢＫ溶液に混合した。）次に、このＭＩＢＫ溶液に、エポキシ樹脂（１）（但し、エポキシ樹脂（３）を配合する場合は、エポキシ樹脂（３）も配合する。）、硬化剤、及び硬化促進剤（１）を配合し、撹拌、溶解した。その後、この混合溶液にアルミナ粉末を配合し、攪拌、分散させ、接着剤樹脂組成物のワニスを作製した。このワニスを、厚さ５０μｍの離型処理ＰＥＴフィルム（三菱化学製ＭＲ−５０）に、乾燥後の樹脂層の厚さが１５０μｍとなるように塗工し、１１０℃で５分乾燥させることで、Ｂステージの接着剤フィルムを作製した。
【００７６】
結果を表１〜３に示す。なお、表中、エポキシ樹脂、硬化剤、硬化促進剤、フェノキシ樹脂、アルミナ粉末、および溶剤（ＭＩＢＫ）の配合量は、接着剤樹脂組成物の固形分１００重量部に対する重量部で示しており、アルミナ含有率は、接着剤樹脂組成物の全固形分に対する重量％で示した。
【００７７】
【表１】
0005622267.tif 000002
【００７８】
【表２】
0005622267.tif 000003
【００７９】
【表３】
0005622267.tif 000004
【００８０】
表１〜３より、本発明の実施例１〜６の接着剤樹脂組成物は、すべての評価項目で良好な結果が得られた。それに対して、アルミナ粉末の粒子径分布と含有量が上記ａ）〜ｃ）を満たしていない比較例１〜４、水酸基当量が１３０〜２００の範囲内の液状フェノールノボラック以外の硬化剤を使用した比較例５〜１１では、いずれかの項目で満足のいく評価が得られなかった。
【００８１】
以上のように、本発明の接着剤樹脂組成物は、硬化剤として、水酸基当量が１３０〜２００の範囲内の液状フェノールノボラックのみを使用し、硬化物中のアンモニウムイオンの量を５０重量ｐｐｍ以下に抑制しているため、接着力および絶縁性が低下しにくく、耐電圧特性を維持することができる。また、本発明の接着剤樹脂組成物は、所定の粒子径分布を有するアルミナ粉末を含有することにより優れた熱伝導性を有するとともに、液状フェノールノボラックの作用によってＢステージ成形品の柔軟性・可とう性が改善されており、表面割れを防止できる。従って、本発明の接着剤樹脂組成物は、例えば回路基板、電子部品等における絶縁性の接着剤層として好ましく適用できる。
【００８２】
以上、本発明の実施の形態を例示の目的で詳細に説明したが、本発明は上記実施の形態に制約されることはない。